【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
開始剤および亜鉛ヘキサシアノコバルテート錯体にｔ−ブチルアルコールまたはｔ−ブチルアルコールと下記化学式（１）で示される化合物からなる有機配位子が配位した複合金属シアン化物錯体触媒であるアルキレンオキシド開環重合触媒の存在下にアルキレンオキシドを反応させて、数平均分子量５０００〜３００００、かつ総不飽和度０．０２ｍｅｑ／ｇ以下の水酸基末端オキシアルキレン重合体（重合体（Ａ））を得た後、該重合体（Ａ）の末端水酸基を不飽和基に変換し、さらに該不飽和基に付加反応する官能基と加水分解性シリル基とを有する化合物（Ｂ）を反応させることを特徴とする、加水分解性シリル基含有オキシアルキレン重合体の製造方法によって得られた加水分解性シリル基含有オキシアルキレン重合体。
Ｒ１−Ｃ（ＣＨ３）２（ＯＲ０）ｎＯＨ・・・（１）
ただし、式（１）中、Ｒ１はメチル基またはエチル基、Ｒ０はエチレン基または該エチレン基の水素原子がメチル基またはエチル基で置換された基、ｎは１〜３の整数である。
【請求項２】
前記アルキレンオキシド開環重合触媒が、有機配位子として、ｔ−ブチルアルコールならびにエチレングリコールモノ−ｔ−ブチルエーテルが配位した複合金属シアン化物錯体触媒である、請求項１に記載の加水分解性シリル基含有オキシアルキレン重合体。
【請求項３】
請求項１または２に記載の加水分解性シリル基含有オキシアルキレン重合体と、充填材および硬化触媒とを含有することを特徴とする室温硬化性組成物。
【請求項４】
前記室温硬化性組成物がシーリング用硬化性組成物である請求項３に記載の室温硬化性組成物。
【請求項５】
請求項４に記載のシーリング用硬化性組成物を含有するシーリング剤。
【手続補正２】
【補正対象書類名】明細書
【補正対象項目名】０００６
【補正方法】変更
【補正の内容】
【０００６】
【特許文献１】特開昭５３−１３４０９５号公報
【特許文献２】特開昭５５−１３７６８号公報
【特許文献３】特開昭５５−１３７６７号公報
【特許文献４】特開昭５５−１３７６８号公報
【特許文献５】特開昭５９−１３１６２５号公報
【特許文献６】特開昭５７−１５８２２６号公報
【特許文献７】特開昭５８−４２６１９号公報
【特許文献８】特開平３−７２５２７号公報
【手続補正３】
【補正対象書類名】明細書
【補正対象項目名】０００８
【補正方法】変更
【補正の内容】
【０００８】
すなわち本発明は下記の発明である。
［１］開始剤および亜鉛ヘキサシアノコバルテート錯体にｔ−ブチルアルコールまたはｔ−ブチルアルコールと下記化学式（１）で示される化合物からなる有機配位子が配位した複合金属シアン化物錯体触媒であるアルキレンオキシド開環重合触媒の存在下にアルキレンオキシドを反応させて、数平均分子量５０００〜３００００、かつ総不飽和度０．０２ｍｅｑ／ｇ以下の水酸基末端オキシアルキレン重合体（重合体（Ａ））を得た後、該重合体（Ａ）の末端水酸基を不飽和基に変換し、さらに該不飽和基に付加反応する官能基と加水分解性シリル基とを有する化合物（Ｂ）を反応させることを特徴とする、加水分解性シリル基含有オキシアルキレン重合体の製造方法によって得られた加水分解性シリル基含有オキシアルキレン重合体。
Ｒ１−Ｃ（ＣＨ３）２（ＯＲ０）ｎＯＨ・・・（１）
ただし、式（１）中、Ｒ１はメチル基またはエチル基、Ｒ０はエチレン基または該エチレン基の水素原子がメチル基またはエチル基で置換された基、ｎは１〜３の整数である。
【手続補正４】
【補正対象書類名】明細書
【補正対象項目名】０００９
【補正方法】変更
【補正の内容】
【０００９】
［２］上記加水分解性シリル基含有オキシアルキレン重合体において、
前記アルキレンオキシド開環重合触媒が、有機配位子として、ｔ−ブチルアルコールならびにエチレングリコールモノ−ｔ−ブチルエーテルが配位した複合金属シアン化物錯体触媒である、［１］に記載の加水分解性シリル基含有オキシアルキレン重合体。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
［３］［１］または［２］に記載の加水分解性シリル基含有オキシアルキレン重合体と、充填材および硬化触媒とを含有することを特徴とする室温硬化性組成物。
［４］前記室温硬化性組成物がシーリング用硬化性組成物である［３］に記載の室温硬化性組成物。
［５］［４］に記載のシーリング用硬化性組成物を含有するシーリング剤。
【手続補正７】
【補正対象書類名】明細書
【補正対象項目名】００１５
【補正方法】変更
【補正の内容】
【００１５】
アルキレンオキシドとしては、エチレンオキシド、プロピレンオキシド、１，２−ブチレンオキシド、２，３−ブチレンオキシド、イソブチレンオキシド、エピクロルヒドリン、エピブロモヒドリン、メチルグリシジルエーテル、アリルグリシジルエーテル、ブチルグリシジルエーテル、２−エチルへキシレングリシジルエーテル、トリフルオロプロピレンオキシドなどが挙げられる。これらは、単独使用でも２種以上の併用でもよい。これらのうち、プロピレンオキシドが好ましい。
本発明においてアルキレンオキシド開環重合触媒は、亜鉛ヘキサシアノコバルテート錯体にｔ−ブチルアルコールまたはｔ−ブチルアルコールと化学式（１）で示される化合物からなる有機配位子が配位した複合金属シアン化物錯体触媒である。この複合金属シアン化物錯体触媒は、水中でハロゲン化亜鉛とアルカリ金属シアノコバルテートとを反応させて得られる反応生成物（以下、触媒骨格という）にｔ−ブチルアルコールまたはｔ−ブチルアルコールと化学式（１）で示される化合物からなる有機配位子を配位させて製造されるものが好ましい。
【手続補正８】
【補正対象書類名】明細書
【補正対象項目名】００１７
【補正方法】変更
【補正の内容】
【００１７】
触媒骨格の合成反応は、ハロゲン化亜鉛水溶液とアルカリ金属シアノコバルテート水溶液の混合により行なうことが好ましく、ハロゲン化亜鉛水溶液にアルカリ金属シアノコバルテート水溶液を滴下して行うことがより好ましい。反応温度は０℃以上７０℃未満が好ましく、３０℃以上７０℃未満がより好ましい。
触媒骨格としては、Ｚｎ３［Ｃｏ（ＣＮ）６］２（すなわち、亜鉛ヘキサシアノコバルテート錯体）がより好ましい。
【手続補正９】
【補正対象書類名】明細書
【補正対象項目名】００１８
【補正方法】変更
【補正の内容】
【００１８】
次に上記触媒骨格に対して有機配位子となる化合物を配位子させる。本発明においては有機配位子としてｔ−ブチルアルコールまたはｔ−ブチルアルコールと化学式（１）で示される化合物との混合物を使用する。
ｔ−ブチルアルコールと併用される化合物としては、下記式（１）で示される化合物、エタノ−ル、ｓ−ブチルアルコ−ル、ｎ−ブチルアルコール、イソブチルアルコール、ｔ−ペンチルアルコール、イソペンチルアルコール、Ｎ，Ｎ−ジメチルアセトアミド、グライム、ジグライム、トリグライム、イソプロピルアルコール、ジオキサン、および数平均分子量１５０以上のポリエーテルから選ばれる１種または２種以上の化合物が好ましい。
【手続補正１０】
【補正対象書類名】明細書
【補正対象項目名】００２１
【補正方法】変更
【補正の内容】
【００２１】
また、ｔ−ブチルアルコールと化学式（１）で示される化合物を併用する場合、その混合割合は、ｔ−ブチルアルコール／化学式（１）で示される化合物の質量比が２０〜９５／８０〜５が好ましい。
上記複合金属シアン化物錯体触媒は、ハロゲン化亜鉛とアルカリ金属シアノコバルテートとを反応させて得られる触媒骨格を、ｔ−ブチルアルコールまたはｔ−ブチルアルコールと他の化合物との混合物を含む有機配位子溶液中で加熱攪拌し（熟成工程）、ついで公知の方法により、濾別、洗浄、乾燥させることで製造される。